(57)【特許請求の範囲】
【請求項１】
バインダー樹脂として、湿気硬化型ポリウレタン樹脂、一液硬化型エポキシ樹脂から選ばれる少なくとも1種類以上の樹脂を、無機系粒子として、粒子径２．５ｍｍ以下の骨材として砂岩、セト砕石３号、硅岩、Gライト２号、廃ガラス原料を使用したガラス質充填材から選ばれる少なくとも１種類以上を使用し、バインダー樹脂：無機系粒子＝１：５〜１：１８（容積比）にて、攪拌機で予め混合し、該混合物を軌道を想定したバラスト（道床砕石）上に散布、表面を軽く押圧して平坦化させ、バラスト（道床砕石）上に形成した厚さ１０ｍｍ〜３０ｍｍのバラスト吸音層を形成したことを特徴とする軌道の吸音材。
【請求項２】
バインダー樹脂として、湿気硬化型ポリウレタン樹脂、一液硬化型エポキシ樹脂から選ばれる少なくとも1種類以上の樹脂を、無機系粒子として、粒子径２．５ｍｍ以下の骨材として砂岩、セト砕石３号、硅岩、Gライト２号、廃ガラス原料を使用したガラス質充填材から選ばれる少なくとも１種類以上を使用し、バインダー樹脂：無機系粒子＝１：５〜１：１８（容積比）にて、攪拌機で予め混合し、該混合物を軌道を想定したバラスト（道床砕石）上に散布、表面を軽く押圧して平坦化させ、バラスト（道床砕石）上に形成した厚さ１０ｍｍ〜３０ｍｍのバラスト吸音層であって、該バラスト吸音層の材料としての混合物をバラスト（道床砕石）上に傾斜落下容器で一定速度で軌道上を移動させて散布した後に排土板を一定速度で移動させることによって該バラスト吸音層の上面に適度な押圧を加えて該バラスト吸音層を形成したことを特徴とする軌道の吸音化工法。
【発明の詳細な説明】
【技術分野】
【０００１】
本発明は、主として鉄道などの軌道に於ける吸音率を向上させる軌道の吸音材及び軌道の吸音化工法に関する。
【背景技術】
【０００２】
従来から鉄道の軌道は、路盤上にバラストを敷き詰めて、コンクリート製などの枕木が敷設され、該枕木の上にレールが敷かれ、軌道の安定化を図っている。この軌道の構成は、軌道の敷設コストが安いこと、配線変更の際に工事が容易であることなどの長所を有するため、軌道の基本構成として長い間採用されている。
【０００３】
しかし、軌道を列車が通過する毎に、僅かずつレール面が沈下して、このために発生する軌道狂いを修復するために日常的な保守点検活動が必要となる。更に、列車が軌道を通過する際に発生する振動によって軌道を構成している砕石が崩れることがあった。
【０００４】
これら列車が軌道を通過する際に発生する列車振動によって砕石が崩れる対策としてバラストに道床安定剤と呼ばれるものを砕石表面に塗布してバラスト表面を固めることが行なわれている。安定化剤としては、一液型のポリウレタン樹脂や、一液型のエポキシ樹脂が例示できる。これらは常温で接着硬化する接着材であり、バラストの上から散布するだけで、バラスト相互の隙間に浸透し、バラスト同士を接着して固結する働きをする。
【０００５】
また、従来の技術としては特開平６−１０８４０１号公開特許公報に開示された急硬性または普通硬化性のセメント系グラウト材、瀝青系乳剤あるいはセメント瀝青系グラウト材等の安定化剤を散布もしくは注入することを特徴とする道床安定化工法が存在する。
【特許文献１】特開平６−１０８４０１号公開特許公報
【発明の開示】
【発明が解決しようとする課題】
【０００６】
しかしながら、従来の一液型接着剤や上記特許文献１に開示されたようなグラウト相互を固結する各種の道床安定剤を使用した道床安定化工法はバラストを固結化して軌道を安定化するには効果的であるが、バラスト相互間に存在していた空隙に一液型接着剤や各種の上述した安定化剤を該空隙に充填するので、元来バラストが有していたバラスト相互間の空隙の存在により列車騒音を吸音する効果が減殺され、吸音効果を損なうという隘路があった。そこで、本発明は、バインダー樹脂として、湿気硬化型ポリウレタン樹脂、一液硬化型エポキシ樹脂から選ばれる少なくとも1種類以上の樹脂を、無機系粒子として、粒子径２．５ｍｍ以下の骨材として砂岩、セト砕石３号、硅岩、Gライト２号、廃ガラス原料を使用したガラス質充填材から選ばれる少なくとも１種類以上を使用し、バインダー樹脂：無機系粒子＝１：５〜１：１８（容積比）にて、攪拌機で予め混合し、該混合物を軌道を想定したバラスト（道床砕石）上に散布、表面を軽く押圧して平坦化させ、バラスト（道床砕石）上に形成した厚さ１０ｍｍ〜３０ｍｍのバラスト吸音層を形成したことを特徴とする軌道の吸音材及びバインダー樹脂として、湿気硬化型ポリウレタン樹脂、一液硬化型エポキシ樹脂から選ばれる少なくとも1種類以上の樹脂を、無機系粒子として、粒子径２．５ｍｍ以下の骨材として砂岩、セト砕石３号、硅岩、Gライト２号、廃ガラス原料を使用したガラス質充填材から選ばれる少なくとも１種類以上を使用し、バインダー樹脂：無機系粒子＝１：５〜１：１８（容積比）にて、攪拌機で予め混合し、該混合物を軌道を想定したバラスト（道床砕石）上に散布、表面を軽く押圧して平坦化させ、バラスト（道床砕石）上に形成した厚さ１０ｍｍ〜３０ｍｍのバラスト吸音層であって、該バラスト吸音層の材料としての混合物をバラスト（道床砕石）上に傾斜落下容器で一定速度で軌道上を移動させて散布した後に排土板を一定速度で移動させることによって該バラスト吸音層の上面に適度な押圧を加えて該バラスト吸音層を形成したことを特徴とする軌道の吸音化工法を提供し、対策前にバラストを使用した軌道に比較して飛躍的に優れた吸音率の高いバラスト及び吸音効果を顕現する軌道道床の吸音化工法を開発した。
【課題を解決するための手段】
【０００７】
かかる課題を解決せんとすることを目的としたもので、本発明者らは鋭意研究の結果、軌道の吸音材及び軌道の吸音化工法を開発したものであり、本発明は次の構成、手段から成立する。
【０００８】
請求項１記載の発明は、バインダー樹脂として、湿気硬化型ポリウレタン樹脂、一液硬化型エポキシ樹脂から選ばれる少なくとも1種類以上の樹脂を、無機系粒子として、粒子径２．５ｍｍ以下の骨材として砂岩、セト砕石３号、硅岩、Gライト２号、廃ガラス原料を使用したガラス質充填材から選ばれる少なくとも１種類以上を使用し、バインダー樹脂：無機系粒子＝１：５〜１：１８（容積比）にて、攪拌機で予め混合し、該混合物を軌道を想定したバラスト（道床砕石）上に散布、表面を軽く押圧して平坦化させ、バラスト（道床砕石）上に形成した厚さ１０ｍｍ〜３０ｍｍのバラスト吸音層を形成したことを特徴とする軌道の吸音材である。
【０００９】
請求項２記載の発明は、バインダー樹脂として、湿気硬化型ポリウレタン樹脂、一液硬化型エポキシ樹脂から選ばれる少なくとも1種類以上の樹脂を、無機系粒子として、粒子径２．５ｍｍ以下の骨材として砂岩、セト砕石３号、硅岩、Gライト２号、廃ガラス原料を使用したガラス質充填材から選ばれる少なくとも１種類以上を使用し、バインダー樹脂：無機系粒子＝１：５〜１：１８（容積比）にて、攪拌機で予め混合し、該混合物を軌道を想定したバラスト（道床砕石）上に散布、表面を軽く押圧して平坦化させ、バラスト（道床砕石）上に形成した厚さ１０ｍｍ〜３０ｍｍのバラスト吸音層であって、該バラスト吸音層の材料としての混合物をバラスト（道床砕石）上に傾斜落下容器で一定速度で軌道上を移動させて散布した後に排土板を一定速度で移動させることによって該バラスト吸音層の上面に適度な押圧を加えて該バラスト吸音層を形成したことを特徴とする軌道の吸音化工法である。
【発明の効果】
【００１０】
本発明に係る軌道の吸音材及び軌道の吸音化工法は叙上の構成であるので次の効果を奏する。
すなわち、請求項１記載の発明によれば、バインダー樹脂として、湿気硬化型ポリウレタン樹脂、一液硬化型エポキシ樹脂から選ばれる少なくとも1種類以上の樹脂を、無機系粒子として、粒子径２．５ｍｍ以下の骨材として砂岩、セト砕石３号、硅岩、Gライト２号、廃ガラス原料を使用したガラス質充填材から選ばれる少なくとも１種類以上を使用し、バインダー樹脂：無機系粒子＝１：５〜１：１８（容積比）にて、攪拌機で予め混合し、該混合物を軌道を想定したバラスト（道床砕石）上に散布、表面を軽く押圧して平坦化させ、バラスト（道床砕石）上に形成した厚さ１０ｍｍ〜３０ｍｍのバラスト吸音層を形成したことを特徴とする軌道の吸音材を提供する。
このような構成としたので、バインダー樹脂として１液硬化型の有機材料を採用したので、バインダー樹脂の硬化時間が短時間であり軌道に於ける保守管理時間を短縮することができるという効果がある。また、軌道に於ける吸音効果を高めるうえにバラスト相互間の固結状態を保持し、道床の安定化を図り、騒音抑制に寄与し環境保全を図る効果があり、従来のバラスト（道床砕石）のみの場合に比較し、飛躍的に吸音率が向上すると共に、均一なバラスト吸音層を効率的に形成することができるという効果がある。
【００１１】
請求項２記載の発明によれば、バインダー樹脂として、湿気硬化型ポリウレタン樹脂、一液硬化型エポキシ樹脂から選ばれる少なくとも1種類以上の樹脂を、無機系粒子として、粒子径２．５ｍｍ以下の骨材として砂岩、セト砕石３号、硅岩、Gライト２号、廃ガラス原料を使用したガラス質充填材から選ばれる少なくとも１種類以上を使用し、バインダー樹脂：無機系粒子＝１：５〜１：１８（容積比）にて、攪拌機で予め混合し、該混合物を軌道を想定したバラスト（道床砕石）上に散布、表面を軽く押圧して平坦化させ、バラスト（道床砕石）上に形成した厚さ１０ｍｍ〜３０ｍｍのバラスト吸音層であって、該バラスト吸音層の材料としての混合物をバラスト（道床砕石）上に傾斜落下容器で一定速度で軌道上を移動させて散布した後に排土板を一定速度で移動させることによって該バラスト吸音層の上面に適度な押圧を加えて該バラスト吸音層を形成したことを特徴とする軌道の吸音化工法を提供する。
このような構成としたので、請求項１記載の発明の効果に加えてバラスト吸音層の表面における過剰の混合物を排除しつつ混合物の表面を平坦にするという軌道の吸音化工法を提供できるという効果がある。
【発明を実施するための最良の形態】
【００１２】
以下、本発明に係る軌道の吸音材および軌道の吸音化工法の実施の形態について説明する。
先づ、本発明のバラスト吸音層に使用するバインダー樹脂としては、例えばエポキシ系、ウレタン系、アクリル系及びポリエステル系の高分子樹脂等が挙げられ、常温で硬化し、次に説明する無機系粒子とバラストとを接着硬化できるものであれば、特に制限無く、各種の樹脂が使用できる。そして、該バインダー樹脂は湿気硬化型に代表される一液硬化ポリウレタン樹脂、一液硬化型エポキシ樹脂、酢酸ビニル樹脂、塩化ビニル樹脂、エチレン−酢酸ビニル共重合体樹脂（ＥＶＡ）、アルキッド樹脂、アクリル樹脂、二液硬化型ポリウレタン樹脂、二液硬化型エポキシ樹脂、スチレン・ブタジエン樹脂（ＳＢＲ）、クロロプレン樹脂（ＣＲ）、スチレン−ブタジエン−スチレンブロック共重合体樹脂（ＳＢＳ）が例示できる。特に、保存管理や施工の利便性から、湿気硬化型一液ポリウレタン樹脂、一液硬化型エポシキ樹脂等が推奨できる。また、樹脂ではないが、セメント又はアスファルトを使用して硬化させることも可能である。
【００１３】
次に、本発明のバラスト吸音層に使用する無機系粒子としては、その粒子径が２．５ｍｍ以下であって、セト砕石３号（粒子径０．８〜１．２ｍｍ）、硅岩、砂岩、Ｇライト２号又は廃ガラス原料を使用したガラス質充填材等が好適なものとして例示できる。該無機系粒子は粒子径が２．５ｍｍ以下であれば、他の無機系粒子例えば、砕石、Ｇライト１号等の粒子であってもよい。粒子径が２．５ｍｍを超える無機系粒子の場合には、施工後に必要な吸音率が得られない惧れがあり、その粒子径は、粒度分布においてその７割以上が２．５ｍｍ以下の粒子径の粒子により構成されていることを必須条件とする。
【００１４】
而して、常温において一定時間後に硬化を開始する上述したバインダー樹脂と、粒子径が２．５ｍｍ以下の上述した無機系粒子を均一に混合分散して、バラスト吸音層を形成して吸音材を構成する。そして、バインダー樹脂と、無機系粒子との混合割合は、容積比において、バインダー樹脂：無機系粒子＝１：５〜１：１８の割合にて混合させることが好ましい。バインダー樹脂と無機系粒子とを比較してバインダー樹脂の容積比が１／１８より小さい場合には、施工後に、無機系粒子が固着されず、バラスト上にバラスト吸音層を形成できないことがあり、また逆に、バインダー樹脂と無機系粒子とを比較してバインダー樹脂の容積比が１／５より大きい場合には、施工後にバラスト上に形成されるバラスト吸音層に必要な通気性が確保されず、十分な吸音効果が得られないことがあり、その混合割合を調整する必要がある。
【００１５】
また、バインダー樹脂と、無機系粒子とは、予め適当な方法により十分に混合しておく必要がある。混合方法には特に限定は無く、適当な容器にバインダー樹脂と無機系粒子とを投入し、ショベルや攪拌機などにより混合すればよい。この際、バインダー樹脂と無機系粒子の混合が不十分であると、バラスト上に形成したバラスト吸音層の密度が不均一となり、必要な吸音効果を得られない惧れがある。
【００１６】
次に、本発明に係る軌道の吸音材の製作手順及び軌道の吸音化工法について、添付図面等に基づきその説明をする。
【００１７】
図１は、本発明に係る軌道構造の一例を示す標準断面図である。
１は枕木、２は締結装置、３はレールであり、枕木１の上に敷き、締結装置２によって固定する。そして枕木１の下におよぶ両サイドにはバラスト（道床砕石）４が敷詰められている。このバラスト（道床砕石）４の上に上述した構成を有するすなわち、バインダー樹脂と無機系粒子の混合物でなるバラスト吸音層５が形成されている。
【００１８】
図２は、本発明に係る軌道の構造の他の例を示す標準断面図である。
８は軌道スラブ、９は該軌道スラブ８上に突設されたレール締結台である。該レール締結台７の上面にはボルト又はレール締結具（図示せず）によって、レール３が取付けられている。そして、上記軌道スラブ８上にはバラスト（道床砕石）４が敷設されている。このバラスト（道床砕石）４上に上述した構成を有するすなわち、バインダー樹脂と無機系粒子の混合物でなるバラスト吸音層５が形成されている。
尚、図中１０は、側堤であって、該軌道スラブ８の側辺に設けられている。
【００１９】
ここで、上記バラスト吸音層５の作製作業等を説明すれば、十分に混合された上述したバインダー樹脂と上述した無機系粒子との混合物は、直ちに軌道の吸音工事が必要な箇所のバラスト（道床砕石）４上に散布する。散布した後は、バラスト（道床砕石）４上に平均約１０ｍｍ〜３０ｍｍの厚さのバラスト吸音層５を形成させるため、散布した後に混合物の上から、軽く押圧を加えつつ、バラスト吸音層５の表面を平坦かつ平滑に処理する作業を実施する。この場合、バラスト吸音層５の厚さが１０ｍｍ未満であると、バラスト（道床砕石）４の表面をバラスト吸音層５により被覆することができず、部分的にバラスト（道床砕石）４がバラスト吸音層５の上面に露出してしまい、必要な吸音効果が得られない惧れがある。一方、バラスト吸音層５の厚さが３０ｍｍを超えると、バラスト吸音層５の厚さに比例した吸音効果の向上がほとんど見込めず、コスト的には不利になってしまうので、バラスト吸音層５の厚さを適宜に設定する必要がある。
【００２０】
混合物の散布方法には、特に限定はなく、例えば軌道幅のバラスト（道床砕石）４に合わせた傾斜落下容器（図示せず）を作製し、この容器を一定速度で軌道上を移動させつつ、傾斜落下容器に入れた混合物を落下させるようにすれば、軌道幅のバラスト（道床砕石）４に合わせた傾斜落下容器（図示せず）を作製し、この容器を一定速度で軌道上を移動させつつ、傾斜落下容器に入れた混合物を落下させるようにすれば、均一なバラスト吸音層５を効率的に形成することができる。
【００２１】
バラスト吸音層５の材料としての混合物をバラスト（道床砕石）４上に散布した後に於け
るバラスト吸音層５の上面からの押圧や表面平坦化作業については、特に限定はなく、例
えば土砂を平坦化させる排土板を、前述した傾斜落下容器の移動後に、一定速度で移動さ
せることによって、バラスト吸音層５の上面に適度な押圧を加えることによって、均一な
密度のバラスト吸音層５を形成し、バラスト吸音層５の表面における過剰の混合物を排除
しつつ混合物の表面を平坦にすることが可能である。
【００２２】
上述したバインダー樹脂と上述した無機系粒子を混合した直後から、バインダー樹脂の硬化反応が開始するために使用するバインダー樹脂の可使時間すなわちポットライフ内に、その後の工程や軌道の吸音化工法を終了させる必要がある。
また、一定密度、一定厚さのバラスト吸音層５をバラスト（道床砕石）４上に形成することが本発明の必須条件となるため、本発明に係る軌道の吸音化工法の施工を行なう場合には、風雨の激しい天候時を避けて行なうことが必要である。
【００２３】
而して、本発明に係る軌道の吸音材としてのバラスト吸音層５は、永久的なものではなく、軌道の保守作業に伴ってバラスト（道床砕石）４の搗固め等の作業を行なう場合には、当然のことながらバラスト吸音層５が破壊される。
なお、軌道の保守作業は一定の期間経過後に、定期的に行なわれるものであるため、本発明による吸音材としてのバラスト吸音層５は、軌道保守によるバラスト転圧とセットし、あるいは保守作業直後に実施することにより形成し、次回の軌道保守作業までバラスト吸音層５を保持することができ、無駄がないという特質がある。
【００２４】
次に、先づ、バインダー樹脂による固定処理を行なわずして無機系粒子を検討材料として硅岩、砂岩、セト砕石３号及びＧライト８ｕｐを使用した場合について、図３に示すサンプル１仕様図に基づき、軌道の吸音効果を検証した。図２に示す測定容器７の内底部に予めバラスト（道床砕石）４を約２００ｍｍの高さまで敷き詰め、このバラスト（道床砕石）４の上面から上述の検討材料のいずれかを投入し詰め込む。バラスト（道床砕石）４の背後は空気層８となっている。音の入射方向は矢印Ｐであり、この検証結果によれば、図４のグラフに示すように、これらの検討材料の投入による所定周波数（Ｈｚ）に対する垂直入射吸音率は、現行（既存）の道床砕石のみの場合と比較して０．３ないし０．９の高い吸音率を示し、吸音率が向上することが判明した。
【００２５】
次に、バラスト（道床砕石）４相互の空隙中に無機系粒子としての砂岩を詰め込み、その後、バラスト（道床砕石）４の表面から道床安定剤としてのバインダー樹脂を施工し、軌道の吸音化工法を試作した仕様でサンプル２及び３について、軌道の吸音効果を検証した。
ここで、サンプル２は測定容器７内に敷き詰められたバラスト（道床砕石）４の表面から砂岩を施工し、その後、現行のバインダー樹脂としての安定剤を施工するものである。
サンプル３はサンプル２とその施工方法は同じであるが、さらに、中間層に粒径の小さい砕石（バラスト）を敷き詰め、落ち込み防止層を形成したものである。
この検証結果によれば、図５のグラフに示すようにサンプル２及び３に於いていずれも安定剤としての樹脂を施工することで特定周波数、例えば、約２００（Ｈｚ）、約３１５（Ｈｚ）にして高い垂直入射吸音率が得られることが判明した。
【００２６】
次に、バラスト（道床砕石）４の相互の空隙中に予め敷き詰める砂岩に樹脂等を付着させて粘着性を持たせる前処理を行ない、該粘着性を有する砂岩を測定容器７内に敷き詰めた軌道の吸音工法を試作した仕様でサンプル４ないし７について軌道の吸音効果を検証した。
ここでサンプル４は、粘着性を持たせた硅岩、サンプル５は粘着性を持たせた硅岩、サンプル６は粘着性を持たせたセト砕石３号及びサンプル７は粘着性を持たせたＧライト８ｕｐであり、それぞれ検討材料とする。この検証結果によれば図６のグラフに示すように、サンプル４ないし７のいずれの場合も、周波数５００（Ｈｚ）付近に垂直入射吸音率が高く（大きく）跳ね上がり、高い垂直吸音率が得られることが判明した。
【００２７】
本発明に係る軌道の吸音材および軌道の吸音化工法の理解に供するため、以下に実施例を記載する。いうまでもなく、本発明は以下の実施例に限定されるものではない。
【実施例１】
【００２８】
バインダー樹脂として、湿気硬化型ポリウレタン樹脂を、無機系粒子として、平均粒子径２．０ｍｍの骨材として砂岩を使用し、バインダー樹脂：無機系粒子＝１：６（容積比）にて、予めミキスターで３分間混合し、該混合物を軌道を想定したバラスト（道床砕石）４上に散布、表面を軽く押圧して平坦化させ、２４時間放置して、バラスト（道床砕石）４上に平均厚さ２０ｍｍのバラスト吸音層５を形成した。
然らば、図７のグラフに示すように、現行のバラスト（道床砕石）４のみの場合に比較し、飛躍的に吸音率が向上することが判明した。
【実施例２】
【００２９】
実施例１と同様のバインダー樹脂、無機系粒子を使用して、バインダー樹脂：無機系粒子＝１：８（容積比）にて、予めミキスターで３分間混合し、該混合物を軌道を想定したバラスト（道床砕石）４上に散布、表面を軽く押圧して平坦化させ、２４時間放置して、バラスト（道床砕石）４上に平均厚さ２０ｍｍのバラスト吸音層５を形成した。
然らば、図８のグラフに示すように、現行のバラスト（道床砕石）４のみの場合に比較し、飛躍的に吸音率が向上することが判明した。
【実施例３】
【００３０】
バインダー樹脂として、湿気硬化型ポリウレタン樹脂を、無機系粒子として、平均粒子径２．０ｍｍの骨材としての硅岩を使用し、バインダー樹脂：無機系粒子＝１：６（容積比）にて、予ミキスターで３分間混合し、該混合物を軌道を想定したバラスト（道床砕石）４上に散布、表面を軽く押圧して平坦化させ、２４時間放置して、バラスト（道床砕石）４上に平均厚さ２０ｍｍのバラスト吸音層５を形成した。
この実施例３も上述の実施例１と略同一の高い吸音率が得られることが判明した。
【実施例４】
【００３１】
実施例３と同様のバインダー樹脂、無機系粒子を使用して、バインダー樹脂：無機系粒子＝１：８（容積比）にて、予めミキスターで３分間混合し、該混合物を軌道を想定したバラスト（道床砕石）４上に散布、表面を軽く押圧して平坦化させ、２４時間放置して、バラスト（道床砕石）４上に平均厚さ２０ｍｍのバラスト吸音層５を形成した。
この実施例４も上述した実施例２と略同一の高い吸音率が得られることが判明した。
【図面の簡単な説明】
【００３２】
【図１】本発明に係る軌道の吸音材および軌道の吸音化工法の一例を示す標準断面図である。
【図２】本発明に係る軌道の吸音材および軌道の吸音化工法の他の例を示す標準断面図である。
【図３】本発明に係る軌道の吸音効果の検証方法を示すサンプル１の仕様図である。
【図４】本発明に係る軌道の吸音効果の検証方法を示すサンプル１の場合に於ける周波数（Ｈｚ）に対する吸音率を示すグラフである。
【図５】本発明に係る軌道の吸音効果の検証方法を示すサンプル２及び３の仕様図である。
【図６】本発明に係る軌道の吸音効果の検証方法を示すサンプル５ないし７の仕様図である。
【図７】本発明に係る軌道の吸音材および軌道の吸音化工法の実施例１に於ける周波数（Ｈｚ）に対する吸音率を示すグラフである。
【図８】本発明に係る軌道の吸音材および軌道の吸音化工法の実施例２に於ける周波数（Ｈｚ）に対する吸音率を示すグラフである。
【符号の説明】
【００３３】
１    枕木
２    締結装置
３    レール
４    バラスト（道床砕石）
５    バラスト吸音層
６    測定容器
７    空気層
８    軌道スラブ
９    レール締結台
１０  側堤
【図１】
0004724804.tif 000002
【図２】
0004724804.tif 000003
【図３】
0004724804.tif 000004
【図４】
0004724804.tif 000005
【図５】
0004724804.tif 000006
【図６】
0004724804.tif 000007
【図７】
0004724804.tif 000008
【図８】
0004724804.tif 000009